(57)【特許請求の範囲】
【請求項１】
（Ｃ＋Ｎ）：０.０６質量％以下，Ｓｉ：２.０質量％以下，Ｍｎ：５質量％以下，Ｃｒ：１５〜２０質量％，Ｎｉ：５〜９質量％，Ｃｕ：１.０〜４.０質量％，Ａｌ：０.００３質量％以下，Ｓ：０.００５質量％以下，残部がＦｅ及び不可避的不純物からなり、式（１）で定義されるオーステナイト安定指数Ｍｄ30が−１２０〜−１０，式（２）で定義される積層欠陥難易度指数ＳＦＥが３０以上となる組成を有し、析出物に含まれるＣｕを１.０質量％以下に規制することによりマトリックスの固溶Ｃｕが１.０〜４.０質量％に維持されているとともに、非金属介在物の７０質量％以上がＳｉＯ2：１５質量％以上，Ａｌ2Ｏ3：４０質量％以下の組成をもつＭｎＯ−ＳｉＯ2−Ａｌ2Ｏ3系介在物で占められていることを特徴とする加工性，冷間鍛造性に優れた軟質ステンレス鋼板。
Md30(℃)＝551−462(C＋N)−9.2Si−8.1Mn−29(Ni+Cu)−13.7Cr−18.5Mo
・・・・（１）
SFE(mJ／m2)＝2.2Ni＋6Cu−1.1Cr−13Si−1.2Mn＋32                 ・・・・（２）
【請求項２】
ステンレス鋼板が更にＴｉ：０.５質量％以下，Ｎｂ：０.５質量％以下，Ｚｒ：０.５質量％以下，Ｖ：０.５質量％以下，Ｍｏ：３.０質量％以下，Ｂ：０.０３質量％以下，ＲＥＭ（希土類金属）：０.０２質量％以下，Ｃａ：０.０３質量％以下の１種又は２種以上を含む請求項１に記載の加工性，冷間鍛造性に優れた軟質ステンレス鋼板。
【発明の詳細な説明】
【０００１】
【産業上の利用分野】
本発明は、過酷な加工，多段加工や冷間鍛造によっても割れの発生がなく、良好な寸法精度で目標形状に加工できる軟質ステンレス鋼板に関する。
【０００２】
【従来の技術】
環境の悪化に伴って、耐食性に優れたステンレス鋼製品の適用分野が広がっている。たとえば、湿潤環境に常時曝されるウォータポンプ部品では、所定サイズに裁断されたステンレス鋼切板１を絞り加工，穿孔した後、バーリング加工で穿孔部２を押し広げて拡開先端３を形成する工程で製造される（図１）。
ＳＵＳ３０４に代表されるオーステナイト系ステンレス鋼は、フェライト系に比較すると格段に加工性に優れた材料であるが、図１に示すような過酷な加工を施して製品化する場合、微小クラックが発生することがある。微小クラックは、特に拡開先端３に散見される。
【０００３】
【発明が解決しようとする課題】
本発明者等は、微小クラックの発生を防止するため加工条件を種々変更したが、加工条件の調整によっても微小クラックの発生を完全には防止できない。そこで、材質面から微小クラックの発生原因を究明したところ、次のメカニズムで微小クラックが発生するとの推論を得た。
オーステナイト系ステンレス鋼を成形加工して得られた製品を観察すると、加工誘起マルテンサイトが検出されることがある。大きな加工変形を受けた部分（たとえば、拡開先端３）ほど加工誘起マルテンサイトが生成しやすく、加工誘起マルテンサイトの生成によってステンレス鋼切板１が硬質化する。
【０００４】
大きな加工変形を受けた部分が更に拡開されると、マトリックスのオーステナイト相と加工誘起マルテンサイトとの変形抵抗が異なることから、加工誘起マルテンサイトの界面に加工応力が集中しミクロクラックが発生する。ミクロクラックは、加工中に導入される歪によって成長し、微小クラックとして観察される。
微小クラックは、製品の商品価値を下げるばかりでなく、以後の加工を困難にし、部品をウォータポンプに装着する際のハンドリング性も劣化させる。また、腐食発生の起点ともなり、ウォータポンプの寿命にも悪影響を及ぼす。
微小クラックは、ステンレス鋼を冷間鍛造によって製品形態に加工する場合にも同様に発生しがちである。しかも、鍛造条件の過酷化に伴って、鍛造金型の寿命を含め素材ステンレス鋼に対する要求特性が一層厳しくなっている。
【０００５】
【課題を解決するための手段】
本発明は、このような問題を解消すべく案出されたものであり、材質面からの検討をオーステナイト系ステンレス鋼に加えて適正材質を選択することにより、過酷な加工，多段加工，冷間鍛造で製造される部品であっても、オーステナイト系ステンレス鋼本来の優れた耐食性を活用し、割れがなく優れた耐久性を呈する部品に適した軟質ステンレス鋼板を提供することを目的とする。
【０００６】
本発明の軟質ステンレス鋼板は、その目的を達成するため、（Ｃ＋Ｎ）：０.０６質量％以下，Ｓｉ：２.０質量％以下，Ｍｎ：５質量％以下，Ｃｒ：１５〜２０質量％，Ｎｉ：５〜９質量％，Ｃｕ：１.０〜４.０質量％，Ａｌ：０.００３質量％以下，Ｓ：０.００５質量％以下，残部がＦｅ及び不可避的不純物からなり、式（１）で定義されるオーステナイト安定指数Ｍｄ30が−１２０〜−１０，式（２）で定義される積層欠陥難易度指数ＳＦＥが３０以上となる組成を有し、析出物に含まれるＣｕを１.０質量％以下に規制することによりマトリックスの固溶Ｃｕが１.０〜４.０質量％に維持されているとともに、非金属介在物の７０質量％以上がＳｉＯ2：１５質量％以上，Ａｌ2Ｏ3：４０質量％以下の組成をもつＭｎＯ−ＳｉＯ2−Ａｌ2Ｏ3系介在物で占められていることを特徴とする。
Md30(℃)＝551−462(C＋N)−9.2Si−8.1Mn−29(Ni+Cu)−13.7Cr−18.5Mo
・・・・（１）
SFE(mJ／m2)＝2.2Ni＋6Cu−1.1Cr−13Si−1.2Mn＋32               ・・・・（２）
【０００７】
この軟質ステンレス鋼板は、必要に応じて、Ｔｉ：０.５質量％以下，Ｎｂ：０.５質量％以下，Ｚｒ：０.５質量％以下，Ｖ：０.５質量％以下，Ｍｏ：３.０質量％以下，Ｂ：０.０３質量％以下，ＲＥＭ（希土類金属）：０.０２質量％以下，Ｃａ：０.０３質量％以下の１種又は２種以上を含むこともできる。
【０００８】
引張試験で求められる引張り真応力−対数伸び歪曲線の勾配である加工硬化指数ｎを０.４０〜０.５５，一軸引張試験による破断伸びＥｌを５０％以上に調整するとき、多段加工によっても割れのない製品を製造できる。冷間鍛造用途に使用する場合には、歪速度０.０１／秒の圧縮試験で求められる真応力−真歪曲線において、真歪１.０のときの真応力を１２００ＭＰａ以下に調整することによって優れた冷間鍛造性が付与される。
【０００９】
【作用】
本発明者等は、オーステナイト系ステンレス鋼板の成形加工時に発生する割れが加工誘起マルテンサイトの生成及びオーステナイト相と加工誘起マルテンサイトとの変形抵抗差等に起因するとの前提に立って、加工誘起マルテンサイト生成傾向に及ぼす材質面の影響を調査検討した。
加工誘起マルテンサイトへの変態は、加工時に導入される歪によってオーステナイト相の結晶格子が変形すること，オーステナイト相に分散している各種析出物への応力集中が結晶格子の変形を促進させること等が原因である。加工誘起マルテンサイトの生成は、前掲の式（１）で定義されるオーステナイト安定指数Ｍｄ30が−１２０〜−１０（好ましくは、−９０〜−２０）となるように成分設計することによって抑制される。
【００１０】
しかし、過酷な成形加工を経て製品化される用途では、オーステナイト相の安定化だけでは依然として加工割れや硬質化を完全には防止できない。未変態のオーステナイト相であっても、加工硬化する。この場合の加工硬化挙動はＦＣＣ構造を採るオーステナイト相における転位の増殖形態に影響され、積層欠陥の生成難易度によって加工硬化量が決まってくる。
積層欠陥の生成傾向は、前掲の式（２）で定義される積層欠陥難易度指数ＳＦＥで表すことができる。なかでも、マトリックスにＣｕを固溶させておくと、積層欠陥難易度指数ＳＦＥが大きく上昇する。この点、Ｃｕは、Ｎｉ代替による原料費のコストダウンに留まらず、多段加工や冷間鍛造時に加工硬化を一層低減させ、加工性を向上させる有効成分である。積層欠陥難易度指数ＳＦＥが小さいと僅かなエネルギーによって積層欠陥が生成し、転位の伝播が積層欠陥によって抑えられる。その結果，転位が蓄積し、加工硬化が大きくなる。
【００１１】
オーステナイト安定指数Ｍｄ30及び積層欠陥難易度指数ＳＦＥは、軟質ステンレス鋼板の成分設計により調整されるが、マトリックスに含まれる固溶Ｃｕを１.０〜４.０質量％の範囲に維持することが重要である。具体的には、１７Ｃｒ−１２Ｎｉ−０.８Ｍｎベースのステンレス鋼の耐力及び引張強さに及ぼす各添加元素の影響を示した図２，３にみられるように、１.０〜４.０質量％のＣｕ含有量で０.２％耐力及び引張強さ共に大幅に低下する〔ISIJ International, Vol. 34 (1991), No.9, p.766〕。
【００１２】
ＣｕはＮｉよりも大きな軟質化効果を呈する。Ｃｕ含有による軟質化効果について本発明者等が調査・研究した結果、マトリックスに固溶しているＣｕが軟質化に大きな影響を及ぼし、ε-Ｃｕ等として析出しているＣｕでは却って加工性が低下することを見出した。マトリックス及び析出物のＣｕ濃度は、透過型電子顕微鏡観察サンプルをＥＤＸ分析することによって測定される。
必要量の固溶Ｃｕは、ステンレス鋼板製造時の圧延条件及び熱処理条件を制御することによって確保される。具体的には、熱延板，冷延板共に１０００℃以上の材料温度で均熱０秒以上の加熱焼鈍を施すことによって必要量の固溶Ｃｕが確保される。
【００１３】
オーステナイト安定指数Ｍｄ30を−１２０〜−１０の範囲に維持して加工誘起マルテンサイトの生成を抑え、且つ積層欠陥難易度指数ＳＦＥを３０以上とすることにより積層欠陥の生成が減少する。更に、固溶Ｃｕを１.０〜４.０質量％の範囲に維持するとき、加工誘起マルテンサイト生成に起因する硬質化及び転位蓄積に起因するオーステナイト相の硬質化がなく、良好な加工性及び軟質を維持したままで目標形状への加工が可能となる。
なかでも、オーステナイト安定指数Ｍｄ30を−２０以下に調整すると、加工誘起マルテンサイト変態挙動が外気温の低下や加工速度の上昇による影響を受けにくくなり、加工性が安定化する。また、オーステナイト安定指数Ｍｄ30を−９０以上に調整すると、高価なＮｉ等のオーステナイト形成元素を多量に必要とすることがないので、鋼材コストの上昇も抑えられる。
【００１４】
更に、加工硬化指数ｎを０.４０〜０.５５，破断伸びＥｌを５０％以上に調整するとき、高加工度の多段加工が施されても割れ発生のない製品形状に加工できる。加工硬化指数ｎ及び破断伸びＥｌは、ステンレス鋼板を製造する段階で圧延条件及び熱処理条件を調整することによって所定範囲に収めることができる。
加工硬化指数（ｎ値）は、圧延方向に直交する方向を長手方向としたサンプルを各ステンレス鋼板から切り出し、ＪＩＳ  Ｚ２２０１に規定される１３Ｂ号定型試験片に加工し、引張試験の実測値から引張り真応力−対数伸び歪曲線を作成し、その曲線の勾配から求められる。破断伸びＥｌは、圧延方向に直交する方向を長手方向とする試験片をオーステナイト系ステンレス鋼板から切り出し、同じく引張試験で試験片が破断するまで引っ張り、破断後の試験片を突き合わせ、標点間距離の伸びを測定することにより求められる。
また、歪速度０.０１／秒の圧縮試験で求められる真応力−真歪曲線において、真歪１.０のときの真応力を１２００ＭＰａ以下に調整すると、プレス成形加工時にステンレス鋼が容易に塑性変形するため、プレス金型の寿命が十分に長くなり、経済的に製造コストで各種冷間鍛造部材が製造される。
【００１５】
加工硬化指数ｎ：０.４０〜０.５５，破断伸びＥｌ：５０％以上の軟質ステンレス鋼板は、成形加工時に導入される歪を素材の塑性変形（メタルフロー）として吸収する。しかも、加工誘起マルテンサイト及び積層欠陥が生成しがたい材料であるため、二次加工の際にもオーステナイト系特有の軟質状態が維持される。そのため、図１に示したウォータポンプ部品に限らず、過酷な加工が多段に施されて製品化される電機モータケース，センサケース，へら絞り加工による照明用笠，形鋼等にも使用される。
また、鋼中の非金属介在物を軟質のＭｎＯ−ＳｉＯ2−Ａｌ2Ｏ3系介在物に制御することにより加工性の更なる向上が図られる。特に、ＳｉＯ2：１５質量％以上，Ａｌ2Ｏ3：４０質量％以下の組成をもつＭｎＯ−ＳｉＯ2−Ａｌ2Ｏ3系介在物が非金属介在物全体に占める割合を７０質量％以上にすることにより、加工性が顕著に改善される。
【００１６】
ＭｎＯ−ＳｉＯ2−Ａｌ2Ｏ3系介在物は、真空又は非酸化性雰囲気中で塩基性スラグを形成し、Ａｌ：１．０質量％以下のＳｉ合金で溶鋼脱酸することによって生成する。このＭｎＯ−ＳｉＯ2−Ａｌ2Ｏ3系介在物は、通常の溶製で生成する４０質量％を超える多量のＡｌ2Ｏ3を含む硬質のガラキサイト（ＭｎＯ−Ａｌ2Ｏ3）系介在物と異なり、加工時にステンレス鋼板の塑性変形に伴って展延され、亀裂発生の起点にならない。
【００１７】
本発明が対象とするオーステナイト系ステンレス鋼板は、好ましくは（Ｃ＋Ｎ）：０.０６質量％以下，Ｓｉ：２.０質量％以下，Ｍｎ：５質量％以下，Ｃｒ：１５〜２０質量％，Ｎｉ：５〜９質量％，Ｃｕ：１.０〜４.０質量，Ａｌ：０.００３質量％以下，Ｓ：０.００５質量％以下を含む。
更に必要に応じ、Ｔｉ：０.５質量％以下，Ｎｂ：０.５質量％以下，Ｚｒ：０.５質量％以下，Ｖ：０.５質量％以下，Ｍｏ：３.０質量％以下，Ｂ：０.０３質量％以下，ＲＥＭ（希土類金属）：０.０２質量％以下，Ｃａ：０.０３質量％以下の１種又は２種以上を添加することもできる。
【００１８】
当該組成をもつステンレス鋼自体は、本出願人が特開平９−２６３９０５号公報で紹介したものであるが、その中からオーステナイト安定指数Ｍｄ30及び積層欠陥難易度指数ＳＦＥが本発明で規定した条件を満足する材料を選択することにより、過酷な加工を施しても硬度上昇や微小クラックの原因である加工誘起マルテンサイトの生成やオーステナイト相の硬質化がなく、オーステナイト系ステンレス鋼本来の優れた耐食性を活かし、割れ等の欠陥がない製品が得られる。
【００１９】
以下、本発明が対象とする軟質ステンレス鋼板に含まれる合金成分，含有量等を説明する。
（Ｃ＋Ｎ）：０.０６質量％以下
Ｃ，Ｎは、多量に含まれると固溶強化により０.２％耐力や硬さを上昇させる合金成分である。また、加工誘起マルテンサイト相を過度に硬質化し、深絞り性，伸びフランジ性，二次加工性に悪影響を及ぼし、圧縮変形抵抗を大きくする合金成分である。過剰量のＣ含有は、バーリング加工の際に大きな歪を受けた部分で時期割れと称される破壊現象の原因にもなる。Ｃ及びＮに起因する欠陥は、合計含有量を０.０６質量％以下に規制することによって抑制できる。
【００２０】
Ｓｉ：２.０質量％以下
製鋼段階で脱酸剤として添加される合金成分であるが、２.０質量％を超える過剰量のＳｉが含まれると材質が硬質化すると共に、加工硬化，圧縮変形抵抗が大きくなり、二次加工性が低下する。なかでも、Ｓｉ含有量を１.２質量％以下（好ましくは、０.８質量％以下）に規制すると、積層欠陥難易度指数ＳＦＥが３５以上となり、固溶強化が抑制され、更なる軟質化が図られる。
他方、Ｓｉ含有量が１.２質量％を越える領域では、加工性が若干低下するものの、耐応力腐食割れ性が向上する。この場合でも、積層欠陥難易度指数ＳＦＥが３０以上となる合金設計を採用することにより、耐応力腐食割れ性及び二次加工性を両立させたオーステナイト系ステンレス鋼板が得られる。
【００２１】
Ｍｎ：５質量％以下
Ｍｎ含有量の増加に応じて加工誘起マルテンサイト相が生成しがたくなり、０.２％耐力，加工硬化率，圧縮変形抵抗が低下する。しかし、５質量％を超える過剰量のＭｎ含有は、製鋼時に耐火物損傷を促進させ、加工割れの起点となるＭｎ系介在物を増加させる。
Ｃｒ：１５〜２０質量％
ステンレス鋼の耐食性を向上させる上で必須の合金成分であり、１５質量％以上のＣｒ含有で効果が顕著になる。Ｃｒの耐食性改善効果は、Ｎｉとの共存によって一層顕著になる。しかし、Ｃｒ含有量の増加に伴って硬質化し、二次加工性，深絞り性，伸びフランジ性等が低下し、圧縮変形抵抗が増加することから、Ｃｒ含有量の上限を２０質量％に設定した。
【００２２】
Ｎｉ：５〜９質量％
Ｃｒと複合添加することにより耐孔食性等の耐食性改善に有効な合金成分であり、５質量％以上のＮｉ含有で効果が顕著になる。また、Ｎｉ含有量の増加に伴って軟質化し、加工誘起マルテンサイト相の生成に起因する加工硬化も抑えられ、二次加工性，深絞り性，伸びフランジ性等が改善され、圧縮変形抵抗が減少する。しかし、高価な元素であることから、経済性とプレス成形性の改善効果を勘案し、Ｎｉ含有量の上限を９質量％に設定した。
【００２３】
Ｃｕ：１.０〜４.０質量％
加工誘起マルテンサイト相の生成に起因する加工硬化を抑制し、ステンレス鋼を軟質化することにより、二次加工性，深絞り性，伸びフランジ性等を改善し、圧縮変形抵抗を低減する合金成分であり、１.０質量％以上でＣｕの添加効果が顕著になる。鋼中のＣｕは固溶状態で存在していることが好ましく、Ｃｕ系析出物の増加に従って成形性が低下する傾向を示す。Ｃｕ系析出物の析出量は、製造工程で圧延条件，熱処理条件等を制御することにより調整できる。また、オーステナイト生成元素であることから、Ｃｕ含有量の増加に応じてＮｉ含有量の設定自由度が増す。具体的には、２.０質量％以上のＣｕを含有させることにより、Ｎｉを下限値５質量％近くまで下げることができる。しかし、４.０質量％を超える過剰量のＣｕが含まれると、熱間加工性に悪影響が現れる。
【００２４】
Ａｌ：０.００３質量％以下
マトリックスに分散析出する非金属介在物を軟質で展延性のあるＭｎＯ−ＳｉＯ2−Ａｌ2Ｏ3系にするため、Ａｌ含有量を０.００３質量％以下に規制する。Ａｌ含有量が０.００３質量％を超えると、硬質のＡｌ2Ｏ3クラスターが生成し、成形加工時にＡｌ2Ｏ3クラスターが割れ発生の起点になりやすい。
Ｓ：０.００５質量％以下
０.００５質量％を超える過剰量のＳが含まれると、鋼板製造時の熱間加工性が低下すると共に、二次加工性，深絞り性，伸びフランジ性等も低下し、圧縮変形抵抗が大きくなる。また、腐食の起点となるＭｎＳ系の硫化物が鋼中に多量に分散する結果、耐食性にも悪影響を及ぼす。また、穴拡げ加工時等で破断の起点となるＡ系介在物、なかでもＭｎＳを低減する上では、Ｓ含有量を０.００３質量％以下に規制することが好ましい。
【００２５】
Ｔｉ，Ｎｂ，Ｚｒ，Ｖ：それぞれ０〜０.５質量％
必要に応じて添加される合金成分であり、Ｃ，Ｎ等の固溶強化元素を固定し、ステンレス鋼板の硬質化を抑え、ひいては二次加工性，深絞り性，伸びフランジ性等を向上させ、圧縮変形抵抗を低減する作用を呈する。これら元素の添加効果は、０.５質量％で飽和し、それ以上添加しても増量に見合った効果が期待できない。非金属介在物を軟質のＭｎＯ−ＳｉＯ2−Ａｌ2Ｏ3に制御する場合、それぞれ添加元素の上限をＴｉ：０.０１質量％，Ｚｒ：０.０１質量％，Ｖ：０.０１質量％に設定する。
【００２６】
Ｍｏ：０〜３.０質量％
必要に応じて添加される合金成分であり、耐食性を改善する作用を呈する。しかし、過剰量のＭｏ添加は硬さ及び圧縮変形抵抗を上昇させる原因となるので、Ｍｏを添加する場合には上限を３.０質量％に規定する。
Ｂ：０〜０.０３質量％
必要に応じて添加される合金成分であり、熱間加工性を向上させ、熱延時の割れ防止に有効である。しかし、過剰量のＢ含有は却って熱間加工性が低下することになるので、Ｂを添加する場合には上限を０.０３質量％に規定する。
【００２７】
ＲＥＭ（希土類元素）：０〜０.０２質量％
必要に応じて添加される合金成分であり、Ｂと同様に熱間加工性の改善に有効である。しかし、過剰に添加すると添加効果が飽和することに加え、硬質化を招き成形加工性が低下することから、ＲＥＭを添加する場合には上限を０.０２質量％に規定する。非金属介在物を軟質のＭｎＯ−ＳｉＯ2−Ａｌ2Ｏ3系介在物に制御する場合、ＲＥＭの上限を０.００５質量％に設定する。
Ｃａ：０〜０.０３質量％
必要に応じて添加される合金成分であり、熱間加工性の改善に有効である。しかし、０.０３質量％を超える過剰量のＣａを添加しても、添加効果が飽和し、清浄度が低下する。非金属介在物を軟質のＭｎＯ−ＳｉＯ2−Ａｌ2Ｏ3系介在物に制御する場合、Ｃａの上限を０.００５質量％に設定する。
【００２８】
【実施例１】
表１の組成をもつ各種ステンレス鋼を溶製し、連鋳スラブを得た後、抽出温度１２３０℃で熱間圧延することにより板厚３ｍｍの熱延鋼帯を製造した。熱延鋼帯に１１５０℃×均熱１分の焼鈍を施し、酸洗後に板厚０.４ｍｍまで冷間圧延した。次いで、冷延鋼帯を１０５０℃×均熱１分で仕上げ焼鈍し、酸洗した。得られた冷延鋼帯の機械的性質を表２に示す。
【００２９】
0003696552.tif 000002
【００３０】
0003696552.tif 000003
【００３１】
各ステンレス鋼板からブランク径７４ｍｍの試験片を切り出し、パンチ径３３ｍｍ，パンチＲ３ｍｍ，ダイス径３５ｍｍ，ダイスＲ３ｍｍの円筒ポンチ及びダイスを用い、皺押え圧力１トンで高さ７ｍｍまで絞り加工した。次いで、ブランク中心に穴径１０ｍｍで穿孔した後、パンチ径３３ｍｍ，パンチＲ３ｍｍ，ダイス径３５ｍｍ，ダイスＲ３ｍｍの円筒ポンチ及びビード付きダイスにより粘度６０ｍｍ2／ｓ（４０℃）の潤滑油を用いて穿孔部２を穴拡げ加工した（図４）。
ブランク中心に形成された穿孔部２の縁の硬さを測定し、穿孔による硬質化を調査した。
【００３２】
また、バーリング加工性を定量的に評価するため、穿孔部２の縁に割れが発生するまでパンチを圧入して穴拡げ加工し、割れ発生時の穴径を測定し、限界穴拡げ率（％）［（割れ発生時の穴径−初期穴径）／初期穴径×１００］を算出した。
表３の試験結果にみられるように、穴拡げ加工された穿孔部２の最高硬さが鋼種Ａ（本発明例）では３１０ＨＶ，鋼種Ｂ（本発明例）では３０８ＨＶに止まっていたのに対し、鋼種Ｃ〜Ｅ（比較例）では最高硬さが３６０ＨＶ以上と大きく上昇していた。また、穴拡げ率が鋼種Ａ（本発明例）では７０％，鋼種Ｂ（本発明例）では６９％に至るまで穿孔部２の縁部に割れが発生しなかったのに対し、鋼種Ｃ〜Ｅ（比較例）では遥かに低い穴拡げ率で割れが発生した。
【００３３】
0003696552.tif 000004
【００３４】
表３から、深絞り及び穿孔によって硬質化した材料ほど限界穴拡げ率が小さく、穴拡げ加工によって成形可能な拡開先端３の径が小さくなることが判る。そこで、加工による硬質化に及ぼすオーステナイト安定指数Ｍｄ30及び積層欠陥難易度指数ＳＦＥによる破断伸びの影響を調査した。
供試鋼板としては、鋼種Ａを基本成分とし、各合金成分の増減によってオーステナイト安定指数Ｍｄ30及び積層欠陥難易度指数ＳＦＥを調整したステンレス鋼板を使用した。各ステンレス鋼板から切り出された試験片を、前掲と同じ条件下で深絞り，穿孔，穴拡げ加工した。そして、穿孔部２の縁部最高硬さ及び限界穴拡げ率とオーステナイト安定指数Ｍｄ30及び積層欠陥難易度指数ＳＦＥとの関係を調査した。
【００３５】
図５〜８の調査結果から明らかなように、オーステナイト安定指数Ｍｄ30が−１２０〜−１０，積層欠陥難易度指数ＳＦＥが３０以上のとき穿孔部２の縁部最高硬さが３５０ＨＶ以下に抑えられており、限界穴拡げ率も６０％以上の大きな値を示した。そこで、オーステナイト安定指数Ｍｄ30：−３７.８，積層欠陥難易度指数ＳＦＥ：４３.２のステンレス鋼板（表１の鋼種Ａ）を用いて前掲と同じ条件下で深絞り（高さ７ｍｍ），穿孔（穴径２６ｍｍ），バーリング加工（拡開先端３の内径３３ｍｍ）を施し、ウォータポンプ部品を製造した。
得られた１０００個のウォータポンプ部品の拡開先端３を観察した結果、表４に示すように、割れの発生がなく、良質のウォータポンプ部品として使用できることが確認できた。これに対し、オーステナイト安定指数Ｍｄ30及び積層欠陥難易度指数ＳＦＥの何れか又は双方が本発明で既定した条件を満足しないステンレス鋼板を素材としたものでは、拡開先端３に割れが発生した。
【００３６】
0003696552.tif 000005
【００３７】
【実施例２】
表５の組成をもつ各種ステンレス鋼を溶製し、連鋳スラブを得た後、抽出温度１２３０℃で熱間圧延し、板厚３ｍｍの熱延鋼帯を製造した。熱延鋼帯に１１５０℃×均熱１分の焼鈍を施し、酸洗後に板厚０．４ｍｍまで冷間圧延した。次いで、冷延鋼帯を１０５０℃×均熱１分で仕上げ焼鈍し、酸洗した。
得られた各ステンレス鋼板について介在物の形態を分析した結果を、オーステナイト安定指数Ｍｄ30及び積層欠陥難易度指数ＳＦＥと共に表６に示す。なお、介在物のＳｉＯ2及びＡｌ2Ｏ3量は、ＥＰＭＡ分析により測定した。また、透過型電子顕微鏡観察視野内でのＥＤＸ分析により測定した析出物のＣｕ濃度を表６に併せ示す。表７には、各ステンレス鋼板の機械的性質を示す。
【００３８】
0003696552.tif 000006
【００３９】
0003696552.tif 000007
【００４０】
0003696552.tif 000008
【００４１】
各ステンレス鋼板からブランク径７４ｍｍの試験片を切り出し、パンチ径３３ｍｍ，パンチＲ３ｍｍ，ダイス径３５ｍｍ，ダイスＲ３ｍｍの円筒ポンチ及びダイスを用い、皺押え圧力１トンで高さ７ｍｍまで絞り加工した。次いで、径２６ｍｍのパンチ及び径２６.１ｍｍのポンチを用い、絞り加工品の底部中心に穴径２６ｍｍで穿孔した後、パンチ径３３ｍｍ，パンチＲ３ｍｍ，ダイス径３５ｍｍ，ダイスＲ３ｍｍの円筒ポンチ及びダイスにより粘度６０ｍｍ2／ｓ（４０℃）の潤滑油を用いて穿孔部２をバーリング加工し（図１）、ウォータポンプ部品を作製した。
【００４２】
得られたウォータポンプ部品について拡開先端３の形状を観察して割れ発生の有無を調査した。
また、３５℃の５％ＮａＣｌ溶液を１０００時間噴霧した後、光学顕微鏡で製品表面を観察し、各製品ごとに３０箇所の測定点で孔食深さを測定し、測定値のうちで最も深い最大孔食深さによって耐孔食性を評価した。
表８の調査結果にみられるように、鋼種Ｎｏ.１〜３は、拡開先端３の縁に割れが検出されず、最大孔食深さが何れも０.１ｍｍ以下と優れた耐孔食性を示し、特に過酷な多段加工が施されるウォータポンプ部品用として好適な素材であった。
【００４３】
これに対し、（Ｃ＋Ｎ）が０.０６質量％を超える鋼種Ｎｏ.４から作製されたウォータポンプ部品は、耐孔食性に優れていたものの、拡開先端３にネッキングが発生していた。更に（Ｃ＋Ｎ）が多い鋼種Ｎｏ.５では、拡開先端３に多数の割れが発生しており、成形後２０時間経過した段階で時期割れも発生した。最大孔食深さも０.１ｍｍを超えており、耐孔食性に劣っていた。
Ｃｒ含有量が１６質量％未満の鋼種Ｎｏ.６から作製されたウォータポンプ部品は、バーリング加工性に優れているものの、最大孔食深さが０.１ｍｍを超える耐孔食性に劣るものであった。逆に、Ｃｒ含有量が２０質量％を超える鋼種Ｎｏ.７のステンレス鋼板では、バーリング加工で成形した拡開先端３に多数の割れが発生した。
Ｓ含有量が０.００５質量％を超える鋼種Ｎｏ.８では、耐孔食性を満足するものの、バーリング加工後に拡開先端３からネッキングが生じており、形状不良のため製品化できなかった。更にＳ含有量の多い鋼種Ｎｏ.９では、鋼種Ｎｏ.８と同様に形状不良のため製品化できず、最大孔食深さが０.１ｍｍを超え耐食性にも劣っていた。
【００４４】
更に、本発明で既定した条件下でＭｏ，Ｂ，Ａｌ，Ｔｉ，Ｎｂ，Ｚｒ，Ｖ，Ｃａ、ＲＥＭをそれぞれ添加した鋼種Ｎｏ.１０，１２〜１９から作製されたウォータポンプ部品は、バーリング加工性，耐孔食性の双方に優れており、拡開先端３に割れが全く検出されなかった。しかし，３質量％を超える過剰量のＭｏを添加した鋼種Ｎｏ.１１のステンレス鋼板では、バーリング加工によって成形した拡開先端３に割れが発生していた。
【００４５】
0003696552.tif 000009
【００４６】
【実施例３】
表９の組成をもつ各種ステンレス鋼を溶製し、連鋳スラブを得た後、抽出温度１２３０℃で熱間圧延することにより、板厚５ｍｍの熱延鋼帯を製造した。熱延鋼帯に１１００℃×均熱１分の焼鈍を施し、酸洗した。
【００４７】
0003696552.tif 000010
【００４８】
各ステンレス鋼板から板厚方向を高さとして外径３.０ｍｍ，高さ４ｍｍの試験片を切り出した。この円柱状試験片を歪速度０.０１／秒で円柱軸方向に圧縮し、変形中の真歪−真応力の関係を調査した。
各ステンレス鋼の真歪が１.０で、高さが試験前に比較して約６０％減少した時点での真応力の値を表１０に示す。表１０から明らかなように、本発明鋼Ａ，Ｂは何れも１２００ＭＰａ以下の低い変形抵抗を示すのに対し、比較鋼Ｃ〜Ｆでは１２００ＭＰａを大幅に越える高い変形抵抗を示した。ただし、鋼種Ｆでは真歪が１.０に達する以前に試験片の側面に割れが発生しており、変形能が低下したことが判る。
【００４９】
0003696552.tif 000011
【００５０】
【実施例４】
表９の組成をもつ各種ステンレス鋼を溶製し、連鋳スラブを得た後、抽出温度１２３０℃で熱間圧延することにより、板厚５ｍｍの熱延鋼帯を製造した。熱延鋼帯に１１００℃×均熱１分の焼鈍を施し、酸洗後、冷間圧延によって板厚２ｍｍの冷延鋼帯を製造した。引き続き１０５０℃×均熱１分の焼鈍，酸洗を施し、冷延焼鈍鋼帯を得た。
【００５１】
得られた冷延焼鈍鋼帯から幅１ｍ，長さ２ｍの切板を切り出し、図９に示した凹凸のある断面形状に連続プレス成形し、成形枚数と凸面高さとの関係を調査した。
各ステンレス鋼帯のオーステナイト安定指数Ｍｄ30，積層欠陥難易度指数ＳＦＥ，マトリックスに固溶しているＣｕ量及び１０００枚プレス成形した後での凸面高さを表１１に示す。
表１１から明らかなように、オーステナイト安定指数Ｍｄ30が−１２０〜−１０の範囲にあり、積層欠陥難易度指数ＳＦＥが３０以上，固溶Ｃｕが１.０質量％以上の鋼種Ａ，Ｂを素材とする冷間鍛造品では、１０００枚をプレス成形した後でも１ｍｍ以上の成形高さが確保されており、設計成形高さに対して８０％以上の値が維持されていた。
【００５２】
他方、オーステナイト安定指数Ｍｄ30が−１０を超え、積層欠陥難易度指数ＳＦＥが３０未満の鋼種Ｃ，積層欠陥難易度指数ＳＦＥが３０未満の鋼種Ｄ，析出物に含まれているＣｕが１.０％を超える鋼種Ｅを素材とする冷間鍛造品では、１０００枚プレス成形後の凸面高さが１ｍｍ未満になっており、何れも設計成形高さに対して８０％未満の値を示した。成形高さの減少は著しい金型の摩耗に由来するものであり、本発明鋼Ａ，Ｂに比較して金型寿命が短くなっていることが判る。また、オーステナイト安定指数Ｍｄ30が−１２０未満の鋼種Ｆでは、成形初期から凸部に割れが発生し、プレス成形が不可能であった。
【００５３】
0003696552.tif 000012
【００５４】
【発明の効果】
以上に説明したように、本発明の軟質ステンレス鋼板は、加工誘起マルテンサイトが生じがたく、且つオーステナイト相が硬質化しがたい成分設計を採用し、加工応力による変形抵抗を小さくしているため、過酷な加工変形を受けても局部的に加工歪みが蓄積されることなく、加工誘起マルテンサイトの生成及びオーステナイト相の硬質化を抑制している。そのため、過酷な加工に曝される用途や多段加工によって製品化される場合でも、十分な伸びが確保され、割れ等の加工欠陥が少ない加工品に成形される。また、圧縮変形抵抗も低減されるため、冷間鍛造性にも優れ、成形金型の寿命を延長する上でも有利である。
【図面の簡単な説明】
【図１】  ウォータポンプ部品の製造工程を示す概略図
【図２】  １７Ｃｒ−１２Ｎｉ−０.８Ｍｎステンレス鋼の耐力に及ぼす各成分の影響を表したグラフ
【図３】  １７Ｃｒ−１２Ｎｉ−０.８Ｍｎステンレス鋼の引張強さに及ぼす各成分の影響を表したグラフ
【図４】  穴拡げ加工までの工程概略図
【図５】  穿孔縁部の最高硬さに及ぼすオーステナイト安定指数Ｍｄ30の影響を示したグラフ
【図６】  穿孔縁部の最高硬さに及ぼす積層欠陥難易度指数ＳＦＥの影響を示したグラフ
【図７】  穴拡げ率に及ぼすオーステナイト安定指数Ｍｄ30の影響を示したグラフ
【図８】  穴拡げ率に及ぼす積層欠陥難易度指数ＳＦＥの影響を示したグラフ
【図９】  実施例４で製造された冷間鍛造品の断面形状
【符号の説明】
１：ステンレス鋼切板    ２：穿孔部    ３：拡開先端
【図１】
0003696552.tif 000013
【図２】
0003696552.tif 000014
【図３】
0003696552.tif 000015
【図４】
0003696552.tif 000016
【図５】
0003696552.tif 000017
【図６】
0003696552.tif 000018
【図７】
0003696552.tif 000019
【図８】
0003696552.tif 000020
【図９】
0003696552.tif 000021